Patent WO-2018178915-A1 (WO)
Title: Procédé d'évaluation en continu de propriétés mécaniques et microstructurales d'un matériau métallique, notamment d'un acier, dans un processus de déformation à froid, et appareil associé
Inventor: FERRAIUOLO ALESSANDRO
IPC: G01N3/16
Filed: 2018-03-29
Abstract: L'invention concerne un procédé d'évaluation en continu des propriétés mécaniques et microstructurales d'un matériau métallique laminé (L) dans un processus de déformation à froid, soumis à des combinaisons de forces de déformation choisies parmi des forces de compression, des forces de traction et un moment de flexion appliqués à une vitesse de déformation lente dans une plage comprise entre 1*10-4 et 10*10-4 s-1, qui correspond à des conditions statiques en laboratoire, et à une vitesse de déformation élevée dans une plage comprise entre 0,1 et 10 s-1, qui corresponds à de conditions dynamiques, le procédé comprenant les étapes suivantes : mesure des paramètres caractéristiques du processus de déformation à froid sous des conditions dynamiques, comprenant au moins une valeur de température (T), de déformation (ε) et de vitesse de déformation (έ) de la tôle laminée (L) ; caractérisé en ce qu'il comprend en outre les étapes suivantes : calcul de la limite d'élasticité de traction à la vitesse de déformation élevée (σYD) conformément à l'équation (I), avec : σc définissant une résistance à la compression de la tôle laminée (L) lorsqu'une force de compression (Fc) lui est appliquée ; σt définissant une résistance à la traction de la tôle laminée (L) lorsque des forces de traction (Tin, Tout) lui sont appliquées ; σbend définissant une résistance due à la flexion de la tôle laminée (L) lorsqu'un moment de flexion lui est appliqué ; et m, n, p définissant un premier, un deuxième et un troisième paramètres qui sont respectivement une fonction des conditions de fonctionnement mesurées en continu du processus de déformation à froid et une fonction de la tôle laminée (L) en termes de composition chimique et des conditions de fonctionnement précédentes d'un processus de déformation à chaud, en termes de température de début et de fin de laminage à chaud, de température d'enroulement et de taille de grain ; calcul de la limite d'élasticité de traction à la vitesse de déformation lente (σYS) conformément à l'équation (II), avec : σYD définissant la limite d'élasticité de traction à la vitesse de déformation élevée ; f désignant un facteur d'optimisation statistique entre les données mesurées à la vitesse de déformation lente et à la vitesse de déformation rapide ; α désignant un premier paramètre caractéristique de la tôle laminée (L) qui est une fonction d'une composition chimique de la tôle laminée (L) et des conditions de fonctionnement d'un processus de déformation à chaud de la tôle laminée (L) ; et β désignant un deuxième paramètre caractéristique de la tôle laminée (L) qui est une fonction du processus de déformation à froid calculé en tant que (III), avec έ désignant la vitesse de déformation, Q une énergie d'activation de la déformation de la tôle laminée (L) évaluée par le biais d'essais en laboratoire, R la constante de Boltzmann de gaz idéaux et T la température de la tôle laminée (L).